(57)【特許請求の範囲】
【請求項１】
浸炭窒化層を有する鋼製品であって、
生地の鋼材が、質量％で、Ｃ：０．１０〜０．３５％、Ｓｉ：０．４０〜１．００％、Ｍｎ：０．６０〜１．５０％、Ｃｒ：０．４０〜０．８０％、Ａｌ：０．０１〜０．０５％、Ｓ：０．０５％以下およびＮ：０．００２０〜０．０３００％を含有し、
下記の（１）式で表されるｆｎが２以上であって、残部がＦｅおよび不純物からなる化学組成を有し、
浸炭窒化層表面から深さ５０μｍまでの領域において、分散する合金窒化物がＭｎＳｉＮ2のみであり、
浸炭窒化層表面におけるオーステナイト量が体積率で３０％以上、４０％以下である、
ことを特徴とする鋼製品。
ｆｎ＝（Ｓｉ＋Ｍｎ）／Ｃｒ・・・（１）
ただし、（１）式中の元素記号は、その元素の生地の鋼材中における質量％での含有量を表す。
【請求項２】
生地の鋼材が、Ｆｅの一部に代えて、質量％で、Ｍｏ：０．１０％以下を含有するものであることを特徴とする請求項１に記載の鋼製品。
【請求項３】
生地の鋼材が、Ｆｅの一部に代えて、質量％で、Ｔｉ：０．１０％以下およびＮｂ：０．０８０％以下のうちの１種以上を含有するものであることを特徴とする請求項１または２に記載の鋼製品。
【請求項４】
請求項１から３までのいずれかに記載の生地の鋼材の化学組成を有する鋼材に、下記〈１〉〜〈４〉の工程を順に施すことを特徴とする請求項１から３までのいずれかに記載の鋼製品の製造方法。
〈１〉９００〜９５０℃の温度域で浸炭処理を行う。
〈２〉８００〜９００℃の温度域で、窒素ポテンシャルを０．２〜０．６％として浸炭窒化処理を行う。
〈３〉焼入れを行う。
〈４〉１５０℃超え２５０℃以下の温度域で焼戻す。
【発明の詳細な説明】
【技術分野】
【０００１】
本発明は、浸炭窒化層を有する鋼製品およびその製造方法に関する。より詳しくは、本発明は、優れた面圧疲労強度、なかでも、ピッチングに対する高い限界強度を要求される動力伝達部品などの浸炭窒化層を有する鋼製品およびその製造方法に関する。
【背景技術】
【０００２】
自動車の変速機として使用される歯車などの動力伝達部品は、従来、ＪＩＳ  Ｇ  ４０５３（２００８）に規定されている機械構造用合金鋼鋼材を、鍛造、切削などの加工により所定の形状に成形して、浸炭焼入れあるいは浸炭窒化焼入れし、その後さらに焼戻しを行って製造されている。
【０００３】
近年、自動車の燃費向上への要求がますます厳しくなっている。この状況の下、燃費の向上に直結する車体の軽量化を実現するために、上記の部品についても一層の小型化および高強度化が求められ、面圧疲労の一種であるピッチングに対する限界強度（以下、「ピッチング強度」という。）と耐摩耗性を向上させることが重視されている。
【０００４】
質量％で０．２％程度の炭素を含み、浸炭部品および浸炭窒化部品の素材として使用される機械構造用合金鋼鋼材には、ＳＭｎ４２０に代表されるマンガン鋼、ＳＭｎＣ４２０に代表されるマンガンクロム鋼、ＳＣｒ４２０に代表されるクロム鋼およびＳＣＭ４２０に代表されるクロムモリブデン鋼などがあり、使用用途や製品（以下、「部材」ということがある。）の強度レベルに応じて使い分けられている。
【０００５】
上記のうちで特にＳＣＭ４２０は、モリブデンを０．１５〜０．２５％の範囲で含有するものであり、他の鋼種に比べて、浸炭あるいは浸炭窒化後の焼入れ時に、表層の焼入れ性を高く保つため広く使われているものである。しかしながら、近年のモリブデンの価格高騰は著しく、Ｍｏ含有量を極力少なくしても高強度となる鋼および処理方法を求める社会的ニーズは非常に高い。
【０００６】
「浸炭窒化」は部材の表層に窒素を含有させる熱処理で、浸炭性の雰囲気にアンモニアガスを混合して浸炭と同時に浸窒を行う「ガス浸炭窒化」などが知られている。
【０００７】
浸窒で導入された窒素は、いわゆる「焼戻し軟化抵抗」を高める効果があるとされており、単にガス浸炭焼入れしたものに比べて、ピッチング強度を増大することが期待される。しかしながら、窒素は鋼中に含まれるＣｒとの親和性が強いため、浸窒層内にＣｒＮを生成しやすく、浸窒層の焼入れ性を増大させる固溶Ｃｒ量を低下させる。このため、部材の表層に不完全焼入れ組織を生じやすいという問題があった。
【０００８】
そこで、浸炭窒化における上記の問題を解決する技術が、例えば、特許文献１〜３に開示されている。
【０００９】
特許文献１には、質量％で、Ｃ：０．１５〜０．２５％、Ｓｉ：０．４０〜０．９％、Ｍｎ：０．０５〜０．７％、Ｃｒ：１．２５〜２．５％、Ｍｏ：０．３５〜１％、Ａｌ：０．０２〜０．０６％、およびＮ：０．００７〜０．０１５％を含み、必要に応じてさらに、Ｃｕ、Ｎｉ、Ｎｂ、Ｔｉ、Ｂ、Ｓ、Ｃａ、Ｚｒ、Ｓｂ、ＰｂおよびＢｉのうちの１種以上の元素を含有し、残部が実質的にＦｅである鋼からなり、［Ｓｉ＋Ｍｎ＋Ｍｏ］量が１．０〜２．２０％で、浸炭窒化または浸炭浸窒後焼入れ・焼戻し処理された表面硬化層を有し、表面から０．１ｍｍまでのＣ量［Ｃｓ］が０．７％以上、Ｎ量［Ｎｓ］が０．６〜２．０％で、且つ、〔Ｒ値＝１．１１×［Ｃｓ］＋１．２５×［Ｎｓ］＋１．８９×Ｓｉ＋１．２２×Ｍｎ＋０．６７×Ｍｏ＋３．９４〕によって求められるＲ値が７．５以上であることを特徴とする「浸炭窒化部品」が開示されている。
【００１０】
特許文献２には、質量％で、Ｃ：０．１０〜０．３０％、Ｓｉ：１．５％以下（０％を含まない）、Ｍｎ：１．５％以下（０％を含まない）、Ｃｒ：０．５〜２．５％、Ｍｏ：０．５％以下（０％を含まない）を夫々含有し、必要に応じてさらに、Ｎｉ、Ｂ、Ａｌ、Ｎｂ、Ｔｉ、Ｖ、Ｎ、Ｓ、Ｃａ、Ｍｇ、ＰｂおよびＢｉのうちの１種以上の元素を含有し、残部：鉄および不可避不純物からなる鋼材を所定形状に成形した後、浸炭処理または浸炭窒化処理した歯車部品であって、表面異常層の深さが５μｍ以下であると共に、歯面から５０μｍ深さ位置でのＣ濃度［Ｃｍ］が０．４〜１．５％であり、且つ歯面から２５μｍ深さ位置でのＣ濃度［Ｃｓ］と前記Ｃ濃度［Ｃｍ］との比［Ｃｓ］／［Ｃｍ］が１．０未満を満足するものであることを特徴とする「なじみ性に優れた歯車部品」が開示されている。
【００１１】
特許文献３には、質量％で、Ｃ：０．１〜０．５％、Ｓｉ：０．３５％超〜１．５％、Ｍｎ：２％以下、Ｃｒ：３％以下を含有し、必要に応じてさらに、Ｎｉ：４％以下、Ｍｏ：２％以下、Ｖ：１％以下、Ｎｂ：０．５％以下、Ｔｉ：０．５％以下、Ａｌ：０．１％以下の６種から選択した１種または２種以上を含有し、残部Ｆｅおよび不可避不純物からなる鋼部品に、浸炭窒化焼入れ処理を施し、Ｓｉ＋Ｍｎの質量比含有量が５０％以上の炭窒化物であるＳｉ−Ｍｎ炭窒化物を浸炭窒化層の最表面０．２ｍｍ以内では１％面積率以上を析出させることを特徴とする「耐ピッチング性や耐摩耗性に優れた高硬度鋼部品」が開示されている。
【先行技術文献】
【特許文献】
【００１２】
【特許文献１】特開２００１−７３０７２号公報
【特許文献２】特開２００８−１２１０７５号公報
【特許文献３】特開２００２−３３９０３９号公報
【発明の概要】
【発明が解決しようとする課題】
【００１３】
前述の特許文献１で開示された浸炭窒化部品では、浸炭窒化時に浸窒層に生成するＣｒＮによって浸窒層内の固溶Ｃｒが減少することによる、浸炭窒化層の焼入れ性の低下を補完するために、Ｍｏを０．３５％以上含有させることを特徴としている。しかしながら、この特許文献１で提案された技術は、近年の希少金属元素、特にＭｏが著しく価格高騰しているという観点から、Ｍｏ含有量を極力少なくしたいという最近のニーズに必ずしも合致するものではない。
【００１４】
特許文献２に開示された歯車部品は、真空浸炭炉を用いて浸炭窒化条件を適正化し、歯面から２５μｍ位置の炭素濃度を、歯面から５０μｍ位置の炭素濃度よりも低くすることによって摩耗を促進させ、その結果、摺動面どうしのなじみ性を向上することを特徴としたものである。しかしながら、ガス浸炭窒化して焼入れした場合のなじみ性に関しては特に考慮されていない。
【００１５】
特許文献３で開示された高硬度鋼部品は、Ｓｉ＋Ｍｎの質量比含有量が５０％以上であるＳｉ−Ｍｎ炭窒化物を浸炭窒化層に析出させることを特徴とするものである。しかしながら、窒素との親和性が高いＣｒの含有量が多い鋼種の場合には、ＣｒＮの生成もさることながら、Ｃｒの含有量が低い鋼種に比較して浸窒工程における浸窒量が増える。したがって、浸炭窒化後に焼入れしても、変態せずに残るオーステナイトの量が多くなってしまう。このため、Ｃｒの含有量が多い場合には、十分な表面硬さが得られないばかりでなく、粒界近傍に生成した粗大なＣｒＮにより、しゅう動面の表面が荒れやすく高いピッチング強度を得られないという問題があった。
【００１６】
上記の様に、これまでに提案された浸炭窒化技術では、低コストでピッチング強度に優れた浸炭窒化部材を効率的に提供するには不十分であった。
【００１７】
そこで、本発明は、近年、価格の高騰が著しい高価な合金元素であるＭｏの含有量を低減あるいは非添加とすることで、従来鋼よりも低廉でありながら、優れた耐摩耗性と大きなピッチング強度を確保することができる浸炭窒化層を有する鋼製品を提供することを目的とする。上記の浸炭窒化層を有する鋼製品を効率的に得ることができる製造方法を提供することも本発明の目的とするところである。
【課題を解決するための手段】
【００１８】
本発明者らは、前記した課題を解決するために、ＪＩＳ  Ｇ  ４０５３（２００８）に規定されたＳＭｎＣ４２０に代表されるマンガンクロム鋼をベースにＳｉの含有量を増やし、かつ、Ｍｎ量を変化させた鋼およびＳＣｒ４２０に代表されるクロム系肌焼鋼を用いて、様々な条件で浸炭窒化実験を行い、浸炭窒化部材のピッチング強度と表面硬化層のミクロ組織との関係を調べた。
【００１９】
その結果、浸炭窒化焼入れで優れたピッチング強度を発現させる方法に関して、下記（ａ）〜（ｆ）の知見を得た。
【００２０】
（ａ）浸炭窒化層においては、Ｃｒの含有量が高い成分系ではＣｒＮが生成し、ＳｉおよびＭｎの含有量が高い成分系ではＳｉＭｎＮ2が生成する。この現象について、鋼材成分のうちのＳｉ、ＭｎおよびＣｒの含有量を用いた〔（Ｓｉ＋Ｍｎ）／Ｃｒ〕というパラメータで整理すると、〔（Ｓｉ＋Ｍｎ）／Ｃｒ〕が２以上の鋼材ではＳｉＭｎＮ2のみが生成し、一方、〔（Ｓｉ＋Ｍｎ）／Ｃｒ〕が２より小さい鋼材ではＣｒＮが生成する。そして、これらの合金窒化物が生成するといずれの場合にも、マトリクス中に溶解する合金元素量が減少するため、焼入れした後の表層には不完全焼入れ組織が生成しやすくなる。この結果、表層硬さが低くなって表面が摩耗しやすくなる。
【００２１】
（ｂ）浸炭窒化焼入れを施してその表層硬さが同等レベルになるようにした小型の試験片を用いて摩耗試験を行った後、各々のしゅう動部の表面粗さを測定した。その結果、表層硬さが同等レベルであっても、表層にＭｎＳｉＮ2が分散した鋼材の方が、表層にＣｒＮが分散したＳＣｒ４２０系の鋼材よりも表面粗さが小さかった。
【００２２】
（ｃ）浸炭窒化層内に生成する合金窒化物の種類により、しゅう動後の表面粗さの低下具合が異なることから、浸炭窒化層内に生成する合金窒化物が、耐ピッチング性にも影響を及ぼすことが予想される。
【００２３】
（ｄ）上記（ｃ）から、浸炭窒化層に生成する合金窒化物の種類を変えるために合金元素の含有量を種々変化させた鋼材を用いて浸炭窒化焼入れを施し、その表層硬さを同等レベルに揃えてピッチング強度を調査した。その結果、表層にＣｒＮを生成せずにＭｎＳｉＮ2のみを生成したもの、つまり〔（Ｓｉ＋Ｍｎ）／Ｃｒ〕が２以上の場合に、ＣｒＮを生成したもの、すなわち〔（Ｓｉ＋Ｍｎ）／Ｃｒ〕が２より小さい場合に比べて高いピッチング強度が得られた。
【００２４】
（ｅ）上記〔（Ｓｉ＋Ｍｎ）／Ｃｒ〕が２以上でＭｎＳｉＮ2のみを生成したもののうちでも、表面のオーステナイト量が３０％以上、４０％以下の場合に、一層高いピッチング強度が得られた。
【００２５】
（ｆ）さらに、０．１０％以下の微量Ｍｏを含有させることによって浸炭窒化層の焼入れ性を大きくしたり、Ｍｏが非添加であっても冷却条件を変更して焼入れ速度を大きくしたりすると、オーステナイト量の変化は小さくても、著しく高いピッチング強度が得られた。
【００２６】
なお、ＭｎＳｉＮ2およびＣｒＮは、表１に示す結晶構造と格子定数を有しているため、電子線回折図形を撮影し、これを解析することで各合金窒化物を同定することができる。
【００２７】
【表１】
0005402711.tif 000002
本発明は、上記の知見に基づいて完成されたものであり、その要旨は、下記（１）〜（３）に示す鋼製品および（４）に示す鋼製品の製造方法にある。
【００２８】
（１）浸炭窒化層を有する鋼製品であって、生地の鋼材が、質量％で、Ｃ：０．１０〜０．３５％、Ｓｉ：０．４０〜１．００％、Ｍｎ：０．６０〜１．５０％、Ｃｒ：０．４０〜０．８０％、Ａｌ：０．０１〜０．０５％、Ｓ：０．０５％以下およびＮ：０．００２０〜０．０３００％を含有し、下記の（１）式で表されるｆｎが２以上であって、残部がＦｅおよび不純物からなる化学組成を有し、浸炭窒化層表面から深さ５０μｍまでの領域において、分散する合金窒化物がＭｎＳｉＮ2のみであり、浸炭窒化層表面におけるオーステナイト量が体積率で３０％以上、４０％以下であることを特徴とする鋼製品。
ｆｎ＝（Ｓｉ＋Ｍｎ）／Ｃｒ・・・（１）
ただし、（１）式中の元素記号は、その元素の生地の鋼材中における質量％での含有量を表す。
【００２９】
（２）生地の鋼材が、Ｆｅの一部に代えて、質量％で、Ｍｏ：０．１０％以下を含有するものであることを特徴とする上記（１）に記載の鋼製品。
【００３０】
（３）生地の鋼材が、Ｆｅの一部に代えて、質量％で、Ｔｉ：０．１０％以下およびＮｂ：０．０８０％以下のうちの１種以上を含有するものであることを特徴とする上記（１）または（２）に記載の鋼製品。
【００３１】
（４）上記（１）から（３）までのいずれかに記載の生地の鋼材の化学組成を有する鋼材に、下記〈１〉〜〈４〉の工程を順に施すことを特徴とする上記（１）から（３）までのいずれかに記載の鋼製品の製造方法。
〈１〉９００〜９５０℃の温度域で浸炭処理を行う。
〈２〉８００〜９００℃の温度域で、窒素ポテンシャルを０．２〜０．６％として浸炭窒化処理を行う。
〈３〉焼入れを行う。
〈４〉１５０℃超え２５０℃以下の温度域で焼戻す。
【００３２】
なお、残部としての「Ｆｅおよび不純物」における「不純物」とは、鉄鋼材料を工業的に製造する際に、原料としての鉱石やスクラップあるいは環境などから混入するものを指す。
【００３３】
ＭｎＳｉＮ2は、表１に示す結晶構造と格子定数を有しているため、電子線回折図形を撮影し、これを解析することで同定することができる。
【発明の効果】
【００３４】
本発明の鋼製品は、優れた耐摩耗性と大きなピッチング強度を具備している。このため、燃費の向上に直結する車体の軽量化を実現するために、一層の小型化および高強度化が求められている自動車の変速機用の歯車などの動力伝達部品に用いることができる。しかも、本発明の鋼製品は、本発明の方法によって製造でき、また、高価な合金元素であるＭｏの含有量が低いか、あるいはＭｏが非添加という低廉な鋼を素材とするものであるため、従来の動力伝達部品に比べて製造コストの低減を実現することもできる。
【図面の簡単な説明】
【００３５】
【図１】実施例で用いた鋼３を素材とし、浸炭窒化後に油焼入れしたままの試料の表面から深さ２０μｍの位置に存在するＭｎＳｉＮ2を抽出レプリカ法による透過電子顕微鏡で観察した写真を示す図である。なお、図中の黒色の斑点がＭｎＳｉＮ2である。
【図２】本発明における「浸炭」工程、「浸炭窒化」工程および浸炭窒化後の「焼入れ」工程の一例を模式的に説明する図である。この図では、「焼入れ」工程を「油焼入」として例示した。図中の「Ｃｐ」と「Ｎｐ」はそれぞれ、炭素ポテンシャルおよび窒素ポテンシャルを表す。
【図３】実施例のローラーピッチング試験（二円筒転がり疲労試験）に用いた小ローラー試験片の形状を示す図である。なお、寸法の単位は「ｍｍ」である。
【図４】実施例のブロックオンリング摩耗試験に用いたブロック試験片の形状を示す図である。なお、寸法の単位は「ｍｍ」である。
【図５】実施例の窒素濃度測定のために用いた切り粉採取用試験片の形状を示す図である。なお、寸法の単位はｍｍである。
【図６】実施例で行った「浸炭」工程、「浸炭窒化」工程、浸炭窒化後の「焼入れ」工程および焼入れ後の「焼戻し」工程の条件を模式的に説明する図である。図中の「Ｃｐ」と「Ｎｐ」はそれぞれ、炭素ポテンシャルおよび窒素ポテンシャルを表す。なお、図では大気中での放冷を「ＡＣ」と表記した。
【図７】実施例で実施したブロックオンリング摩耗試験の方法とブロック試験片の接触面に発生した摩耗部を模式的に説明する図である。
【発明を実施するための形態】
【００３６】
本発明において、生地の鋼材の化学組成、ミクロ組織および製造条件を上述のように規定した理由について、以下に詳述する。なお、各成分元素の含有量の「％」は「質量％」を意味する。
【００３７】
（Ａ）生地の鋼材の化学組成
Ｃ：０．１０〜０．３５％
Ｃは、鋼材の強度を決定するのに最も重要な元素であり、生地の強度、すなわち浸炭窒化後の焼入れで硬化されない芯部の強度を確保するために、０．１０％以上含有させる必要がある。一方、その含有量が０．３５％を超えると、芯部の靱性が低下したり、被削性が低下したりする。したがって、Ｃの含有量を０．１０〜０．３５％とした。なお、Ｃの含有量は０．１５％以上、０．３０％以下であることが望ましい。
【００３８】
Ｓｉ：０．４０〜１．００％
Ｓｉは、オーステナイトのパーライトへの変態を抑制する作用があるとともに、固溶強化元素として芯部強度の増大にも寄与する元素である。Ｓｉには、マルテンサイトを焼戻しする際に、セメンタイトの析出を抑制して焼戻し軟化抵抗を上昇させる効果もある。さらに、Ｓｉには、浸炭窒化処理の際に、Ｍｎや侵入する窒素と結合して、ＭｎＳｉＮ2を生成し、しゅう動中の表面粗さを低減してピッチング強度を向上させる作用もある。これらの効果は、Ｓｉの含有量が０．４０％以上で得られる。しかしながら、Ｓｉの含有量が多くなると、浸炭速度の低下や延性の低下を招き、特に、Ｓｉの含有量が１．００％を超えると、熱間加工性が劣化するとともに浸炭速度が著しく低下する。したがって、Ｓｉの含有量を０．４０〜１．００％とした。なお、Ｓｉの含有量は０．５０％以上、０．９０％以下であることが望ましい。
【００３９】
Ｍｎ：０．６０〜１．５０％
Ｍｎは、オーステナイト安定化元素で、オーステナイト中のＣの活量を下げて、浸炭を促進する元素である。また、Ｍｎは、ＳとともにＭｎＳを形成して、被削性を高める作用もある。Ｍｎには、浸炭窒化処理の際に、Ｓｉおよび侵入する窒素と結合して、ＭｎＳｉＮ2を生成し、しゅう動中の表面粗さを低減してピッチング強度を向上させる作用もある。これらの効果を得るためには、０．６０％以上のＭｎ含有量が必要である。しかしながら、Ｍｎを１．５０％を超えて含有させてもその効果は飽和してコストが嵩むし、浸炭窒化時に生成するＭｎＳｉＮ2のサイズが大きくなりすぎて、ピッチング強度が低下することさえある。したがって、Ｍｎの含有量を０．６０〜１．５０％とした。なお、Ｍｎの含有量は０．７０％以上、１．４０％以下であることが望ましい。
【００４０】
Ｃｒ：０．４０〜０．８０％
Ｃｒは、炭素および窒素との親和力が大きく、浸炭窒化時のオーステナイト中のＣおよびＮの活量を下げて、浸炭窒化を促進する効果がある。また、Ｃｒには、芯部の焼入れ性を上昇し、焼入れ後の芯部硬さを増大させる効果もある。これらの効果は、Ｃｒの含有量が０．４０％以上で得られる。しかしながら、Ｃｒの含有量が多くなると、粒界および粒内に粗大なＣｒＮを生成して粒界近傍のＣｒが欠乏する結果、部材の表層に不完全焼入れ組織が生成しやすくなって、しゅう動中の表面粗さが大きくなりピッチング強度の劣化をきたす。特に、Ｃｒの含有量が０．８％を超えると、部材の表層においてＣｒＮを生成しやすく、ピッチング強度および耐摩耗性の低下が著しくなる。したがって、Ｃｒの含有量を０．４０〜０．８０％とした。なお、Ｃｒの含有量は０．５０％以上、０．７０％以下であることが望ましい。
【００４１】
Ａｌ：０．０１〜０．０５％
Ａｌは、鋼中でＮと結合することで微細な窒化物を形成し、結晶粒を微細化する効果を有する。しかしながら、Ａｌの含有量が０．０１％未満では効果に乏しい。一方、Ａｌの含有量が過剰になって、特に０．０５％を超えると、ＡｌＮが粗大となるため前記の結晶粒微細化効果が低下してしまう。したがって、Ａｌの含有量を０．０１〜０．０５％とした。
【００４２】
Ｓ：０．０５％以下
Ｓは、不純物として含有される元素である。また、ＭｎとともにＭｎＳを形成して被削性を高める元素である。この効果を得る場合には、Ｓの含有量は０．０１％以上とすることが望ましい。一方、Ｓの含有量が過剰になって、特に、０．０５％を超えると、熱間延性が低下して鍛造時に割れが発生しやすくなる。したがって、Ｓの含有量を０．０５％以下とした。なお、Ｓの含有量は０．０３％以下であることが望ましい。
【００４３】
Ｎ：０．００２０〜０．０３００％
Ｎは、鋼中でＡｌ、Ｎｂ、ＴｉおよびＣと結合することで微細な窒化物および／または炭窒化物を形成し、結晶粒を微細化する効果を有する。この効果を得るために、Ｎの含有量は０．００２０％以上とする。一方、Ｎ含有量が過剰になると、上記の効果が飽和するばかりでなく、窒化物および／または炭窒化物が粗大となり熱間鍛造性の低下をきたすことがある。したがって、Ｎの含有量を０．００２０〜０．０３００％とした。なお、Ｎの含有量は、０．０１００％以上、０．０２５０％以下であることが望ましい。
【００４４】
ｆｎ：２以上
Ｓｉ、ＭｎおよびＣｒは、浸炭窒化層に形成される合金窒化物に影響を及ぼす元素であって、それぞれの含有量が適正な範囲にあり、しかも、前記の（１）式で表されるｆｎ、つまり、〔（Ｓｉ＋Ｍｎ）／Ｃｒ〕が２以上であることが必要である。
【００４５】
前記の（１）式で表されるｆｎが２以上の場合、浸炭窒化によって表層に生じる合金窒化物はＳｉＭｎＮ2のみであるのに対して、ｆｎが２未満の場合にはＳｉＭｎＮ2に加えてＣｒＮが生成したり、場合によってはＣｒＮのみが生成したりする。
【００４６】
表層硬さが同等レベルの場合、表層にＭｎＳｉＮ2のみが分散した場合の方が、表層にＣｒＮが分散した場合よりもしゅう動部の表面粗さが小さくなって「なじみ性」が良好になるので、しゅう動部の一部に過剰な面圧上昇が生じることが抑止され、このため、高いピッチング強度が得られる。したがって、ｆｎが２以上であることが必要である。
【００４７】
なお、ｆｎは、２．３以上であることが望ましい。ｆｎは、ＳｉおよびＭｎの含有量がそれぞれ、１．００％と１．５０％で、Ｃｒの含有量が０．４０％の６．２５であっても構わないが、高すぎるとその効果が飽和するため、４．０以下であることが望ましい。  
本発明に係る鋼製品の生地の鋼材の化学組成の一つは、上記元素のほか、残部がＦｅと不純物からなるものである。
【００４８】
本発明に係る鋼製品の生地の鋼材の化学組成の別の一つは、Ｆｅの一部に代えて、Ｍｏ、ＴｉおよびＮｂのうちから選んだ１種以上の元素を含有するものである。
【００４９】
以下、任意元素である上記Ｍｏ、ＴｉおよびＮｂの作用効果と、含有量の限定理由について説明する。
【００５０】
Ｍｏ：０．１０％以下
Ｍｏは、部材の表層における不完全焼入れ組織および／または粒界酸化による異常層の生成を抑制することで、表層硬さを増大させ、ピッチング強度を向上させる効果を有する。これらの効果を得るためにＭｏを含有してもよい。しかしながら、Ｍｏの含有量が０．１０％を超えると、素材コストが嵩むばかりか、被削性の低下が著しくなる。したがって、含有させる場合のＭｏの量を０．１０％以下とした。なお、含有させる場合のＭｏ量は０．０２％以上、０．０８％以下の範囲であることが望ましい。
【００５１】
ＴｉおよびＮｂは、いずれも、結晶粒を微細化して曲げ疲労強度およびピッチング強度を高める作用を有する。このため、上記の効果を得たい場合には、これらの元素を含有させてもよい。以下、上記のＴｉおよびＮｂについて説明する。
【００５２】
Ｔｉ：０．１０％以下
Ｔｉは、ＣおよびＮと結合して炭化物、窒化物、炭窒化物を形成し、結晶粒を微細化して曲げ疲労強度およびピッチング強度を向上させる効果を有するので、これらの効果を得るためにＴｉを含有してもよい。しかしながら、Ｔｉの含有量が多くなって、０．１０％を超えると、粗大なＴｉ窒化物が生成しやすくなり、かえって曲げ疲労強度が低下する。したがって、含有させる場合のＴｉの量を０．１０％以下とした。なお、含有させる場合のＴｉの量は０．０６％以下であることが望ましい。
【００５３】
一方、前記したＴｉの特性向上効果を確実に得るためには、含有させる場合のＴｉの量は、０．０１％以上であることが望ましく、０．０２％以上であれば一層望ましい。
【００５４】
Ｎｂ：０．０８０％以下
Ｎｂは、ＣおよびＮと結合して炭化物、窒化物、炭窒化物を形成し、結晶粒を微細化して曲げ疲労強度およびピッチング強度を向上させる効果を有するので、こうした効果を得るためにＮｂを含有してもよい。しかしながら、Ｎｂの含有量が多くなって、０．０８０％を超えると、粗大なＮｂ炭窒化物が生成しやすくなり、かえって曲げ疲労強度が低下する。したがって、含有させる場合のＮｂの量を０．０８０％以下とした。なお、含有させる場合のＮｂの量は０．０５％以下であることが望ましい。
【００５５】
一方、前記したＮｂの特性向上効果を確実に得るためには、含有させる場合のＮｂの量は、０．０１０％以上であることが望ましく、０．０２０％以上であれば一層望ましい。
【００５６】
なお、上記のＴｉおよびＮｂは、そのうちのいずれか１種のみ、または２種の複合で含有させることができる。これらの元素の合計含有量は０．１８０％であっても構わないが、０．１５０％以下であることが好ましい。
【００５７】
なお、本発明に係る鋼製品の生地の鋼材の化学組成における不純物については、特に、Ｐの含有量を０．０５％以下に制限することが望ましく、０．０３％以下に制限すれば一層望ましい。
【００５８】
（Ｂ）ミクロ組織
本発明の鋼製品は、浸炭窒化層表面から深さ５０μｍまでの領域において、分散する合金窒化物がＭｎＳｉＮ2のみであり、かつ浸炭窒化層表面におけるオーステナイト量が体積率で３０％以上、４０％以下でなければならない。なお、上記の「合金窒化物」中には「鉄が含有される窒化物」を含まない。
【００５９】
以下、ミクロ組織について詳細に説明する。
【００６０】
＜ＭｎＳｉＮ2の分散＞
浸炭窒化を施された鋼材には、浸炭窒化後の焼入れで硬化層となる表層部、つまり、浸炭窒化層に、合金窒化物であるＭｎＳｉＮ2および／またはＣｒＮの粒子が析出・分散する。これらの合金窒化物は浸炭窒化後に焼入れしても、また、その焼入れ後さらに焼戻しを行っても変化しない。このため、浸炭窒化部材の表層硬さが増大して、耐摩耗性が向上するとともにピッチング強度も高くなることが期待される。
【００６１】
しかしながら、合金窒化物の析出には部材表層の固溶合金元素量の減少を伴うため、表層部の焼入れ性が低下することもある。したがって、合金窒化物を利用するためには、目的とする強度を向上できる合金窒化物粒子を選択する必要がある。
【００６２】
前記（Ａ）項で述べた化学組成を有する鋼材の場合には、既に述べたように、浸炭窒化によって表層にＭｎＳｉＮ2が生成し、表層硬さが同等レベルの場合、表層にＭｎＳｉＮ2のみが分散した場合の方が、表層にＣｒＮが分散した場合よりもしゅう動部の表面粗さが小さくなって「なじみ性」が良好になるので、しゅう動部の一部に過剰な面圧上昇が生じることが抑止され、このため、高いピッチング強度が得られる。
【００６３】
しゅう動部の表面粗さが小さくなって「なじみ性」が良好になるには、浸炭窒化層表面から深さ５０μｍまでの領域においてＭｎＳｉＮ2のみが分散しておれば足りる。このため、本発明の鋼製品は、浸炭窒化層表面から深さ５０μｍまでの領域において、ＭｎＳｉＮ2のみが分散しているものとした。
【００６４】
浸炭窒化層表面から深さ５０μｍを超える領域においてＭｎＳｉＮ2のみが分散していても、しゅう動部の表面粗さが小さくなって「なじみ性」が良好になることに変わりはない。しかしながら、ＭｎＳｉＮ2を浸炭窒化層表面から深い領域にまで分散させるには浸窒に長時間を要するので生産性の低下をきたし、さらに、エネルギーコストの増大を招いてしまう。
【００６５】
なお、上記浸炭窒化層表面から深さ５０μｍまでの領域において分散するＭｎＳｉＮ2は、円相当直径が数十〜数百ｎｍ、特に、５０〜３００ｎｍであることが好ましい。このＭｎＳｉＮ2は、例えば、抽出レプリカにより薄膜試料を作製して透過電子顕微鏡（以下、「ＴＥＭ」という。）で観察し、そのサイズを確認することができる。また、このＭｎＳｉＮ2を含む領域から電子線回折図形を撮影し、その回折パターンを解析して結晶構造と格子定数を求めることで、ＭｎＳｉＮ2であることを同定することができる。
【００６６】
図１に、浸炭窒化層表面から深さ５０μｍまでの領域に分散するＭｎＳｉＮ2の一例として、後述の実施例に示す鋼３を用いた場合を示した。この図１は、抽出レプリカ法により採取した試料をＴＥＭ観察した写真で、浸炭窒化後に油焼入れしたままの試料の表面から深さ２０μｍの位置に存在するＭｎＳｉＮ2を示している。なお、図中の黒色の斑点がＭｎＳｉＮ2である。
【００６７】
＜オーステナイト＞
前記（Ａ）項で述べた化学組成を有する鋼材は、浸炭窒化層表面から深さ５０μｍまでの領域において、分散する合金窒化物がＭｎＳｉＮ2のみであり、しかも、浸炭窒化層表面におけるオーステナイト量が体積率で３０％以上、４０％以下の場合に、一層高いピッチング強度が得られる。
【００６８】
この理由は、以下の様に解釈できる。すなわち、浸炭窒化焼入れの場合は表層に炭素と窒素が固溶し、Ｍｓ点が低下しているため、浸炭焼入れの場合よりもオーステナイト量が多くなりやすい。この窒素を含むオーステナイトは、摩擦熱による表面温度の上昇や高面圧の負荷が繰返されることにより、オーステナイトが「加工」されながら「ベイナイト変態」する、いわゆるオースフォームと類似した状況になる。この結果、相手面との接触で生じる片当たりを抑制するように表面がなじみながら、しかも硬さも増大するという効果が得られる。
【００６９】
しかしながら、オーステナイトの量が少ない場合には、いわゆる「なじみ」は、表層のマルテンサイト組織の塑性変形や不完全焼入れ組織の塑性変形によって生じると考えられる。さらに表層では摩擦熱による表面温度の上昇も生じるため、「なじみ」が進んだ表層ではマルテンサイト組織の回復や不完全焼入れ組織の焼戻しなどの組織変化が生じると考えられる。そして、このような組織変化が生じた部位では部分的に硬さが低下するため、ピッチング損傷の起点となりやすいと考えられる。また、オーステナイトの量が多い場合には、摩擦熱による昇温や繰り返される面圧で十分に変態できないオーステナイトが存在するため、オーステナイトと変態組織との界面を起点としてピッチング損傷が生じると考えられる。このため、浸炭窒化焼入れで生じるオーステナイトの量には最適値が存在すると解釈できる。
【００７０】
なお、この（Ｂ）項で述べたミクロ組織は、前記（Ａ）項で述べた化学組成を有する鋼材の場合には、例えば、次の（Ｃ）項で述べる条件の熱処理を施すことによって得ることができる。
【００７１】
（Ｃ）製造条件
本発明の製造条件としての熱処理は、
〈１〉９００〜９５０℃の温度域で浸炭処理を行う。
〈２〉８００〜９００℃の温度域で、窒素ポテンシャルを０．２〜０．６％として浸炭窒化処理を行う。
〈３〉焼入れを行う。
〈４〉１５０℃超え２５０℃以下の温度域で焼戻す。
という〈１〉〜〈４〉の工程を順に施すものである。
【００７２】
すなわち、本発明の製造条件としての熱処理は、９００〜９５０℃の浸炭性雰囲気に保持する「浸炭」工程、この浸炭に続いて、温度を８００〜９００℃に低下させ、浸炭性雰囲気を維持したまま、例えば、アンモニアガスなどを混合して浸窒性も合わせ持たせた、窒素ポテンシャルが０．２〜０．６％の雰囲気に保持する「浸炭窒化」工程、浸炭窒化後の「焼入れ」工程および１５０℃を超えて２５０℃以下の温度範囲での「焼戻し」工程からなるものである。
【００７３】
雰囲気の浸炭能力および浸窒能力はそれぞれ、炭素ポテンシャルおよび窒素ポテンシャルとして定義される。すなわち、特定の雰囲気温度で、その雰囲気と平衡に達したときの処理部材の表面の炭素濃度および窒素濃度で表される。処理部材の表面から深さ方向への炭素濃度プロファイルおよび窒素濃度プロファイルは、炭素ポテンシャル、窒素ポテンシャル、処理温度および処理時間によって決定される。ただし、本発明においては、後述の実施例のように、特定の雰囲気温度で、その雰囲気と平衡に達したときの処理部材の最表面から５０μｍの位置までの窒素の平均濃度を「窒素ポテンシャル」ということにする。これは、処理部材として直径２６ｍｍで長さ１００ｍｍの棒状試料の外周曲面部を、最表面から半径方向に沿って中心に向かって深さ５０μｍ削り取った時の切り粉を化学分析して、窒素濃度を求め、これを「表面窒素濃度」として定義したためである。
【００７４】
図２に、本発明における「浸炭」工程、「浸炭窒化」工程および浸炭窒化後の「焼入れ」工程の一例を模式的に示す。なお、この図では、「焼入れ」工程を「油焼入」として例示した。図中の「Ｃｐ」と「Ｎｐ」はそれぞれ、炭素ポテンシャルおよび窒素ポテンシャルを表す。
【００７５】
なお、炭素ポテンシャルは、必ずしも図２に示すような状態に保つ、つまり、浸炭および浸炭窒化の両工程において一定の状態に保つ必要はない。目標とする表面炭素濃度、必要浸炭深さおよび効率的な操業の観点から、適宜変化させて構わない。
【００７６】
例えば、浸炭工程での炭素ポテンシャルを、浸炭窒化部材の目標表面炭素濃度よりも高目に設定し、次の浸炭窒化工程に移行した際に炭素ポテンシャルを目標の表面炭素濃度に下げることによって、浸炭と浸炭窒化の合計処理時間を短縮することが可能である。
【００７７】
〈１〉の工程である「浸炭」工程には、例えば、ブタン、プロパンなど炭化水素ガスを空気と混合して変成したＣＯ、Ｈ2およびＮ2の混合ガスである吸熱性ガス（このガスは通常「ＲＸガス」と称される。）に、ブタン、プロパンなどいわゆる「エンリッチガス」と称されるガスを添加した雰囲気を用いて浸炭する「ガス浸炭」が適用できる。この「浸炭」工程における処理温度、つまり、浸炭雰囲気に保持する温度は、９００〜９５０℃とする。これは、上記温度が９５０℃を上回れば、結晶粒の粗大化が起こりやすくなって焼入れ後の強度の低下を招きやすくなり、また、９００℃を下回れば、十分な硬化層深さが得られにくくなるからである。上記温度に保持する時間は所望の硬化層深さの大きさに依存するが、例えば、２〜１５時間程度とすればよい。上記の炭素ポテンシャルはもっぱら、エンリッチガスの添加量で制御することができる。
【００７８】
〈１〉の工程としての「浸炭」工程に続く〈２〉の工程である「浸炭窒化」工程は、温度が８００〜９００℃で、窒素ポテンシャルが０．２〜０．６％の浸炭窒化雰囲気で行う。
【００７９】
これは、従来の一般的な「浸炭窒化」工程よりも約５０℃高く、オーステナイトへの窒素の溶解度が小さくなる８００〜９００℃の温度で、窒素ポテンシャルを０．２％以上として浸炭窒化を施すことによって、合金窒化物として、円相当直径が５０〜３００ｎｍという好ましいサイズのＭｎＳｉＮ2のみを析出・分散させることができるからである。また、窒素ポテンシャルを０．２％以上として浸炭窒化を施すことによって、オーステナイトが安定化され、前述した量のオーステナイトが得られやすくなる。窒素ポテンシャルが０．２％未満であれば、円相当直径が５０〜３００ｎｍという好ましいサイズで、合金窒化物であるＭｎＳｉＮ2を析出・分散させることができないだけでなく、オーステナイトとマルテンサイト以外の不完全焼入れ組織が生ずる場合がある。ただし、窒素ポテンシャルが高すぎて、特に、０．６％を超えると、上記のＭｎＳｉＮ2が粗大化しやすくなって、その円相当直径は３００ｎｍを超えてしまい、ＭｎＳｉＮ2を起点とした破壊が生じやすくなりピッチング強度が低下する場合がある。このため、上記温度域における窒素ポテンシャルは０．６％以下とする。
【００８０】
なお、〈２〉の工程である上記の「浸炭窒化」工程は、例えば、浸炭工程のガス雰囲気のまま、炉内温度を浸炭窒化する温度である８００〜９００℃まで低下させた後、アンモニアガスを添加して行えばよい。この際の窒素ポテンシャルは、アンモニアガスの添加量で制御することができる。なお、上記浸炭窒化雰囲気に保持する時間は数時間、例えば、１〜２時間とすればよい。
【００８１】
浸炭窒化後の〈３〉の工程である「焼入れ」工程は、図２に例示したように、油焼入れとすればよい。
【００８２】
なお、浸炭窒化の工程では、オーステナイトに窒素が固溶していくので、オーステナイトが安定化され、これを油焼入れによって急冷しても、マルテンサイトに変態しないオーステナイト、すなわち、残留オーステナイトが生成しやすくなる。この残留オーステナイトは、しゅう動時の摩擦熱による表面温度の上昇および／または高面圧の繰返しにより、相手面との接触でのなじみ効果を発現しながらオースフォーム的に変態することにより硬さも増大する効果が期待される。この結果、耐摩耗性が向上するとともにピッチング強度が極めて大きく向上すると考えられる。
【００８３】
このため、〈３〉の工程で焼入れした後の〈４〉の工程における焼き戻し温度は、窒素を固溶させたオーステナイトが等温ベイナイト変態する２５０℃を超える温度ではなく、１５０〜２５０℃の温度範囲とする。
【００８４】
なお、焼戻しの前から存在する５０〜３００ｎｍのＭｎＳｉＮ2は、この焼戻しによって変化しない。このため「なじみ性」が良好になるので、しゅう動部の一部に過剰な面圧上昇が生じることが抑止され、したがって、高いピッチング強度が得られる。
【００８５】
上記の理由から、本発明の鋼製品の製造方法は、前記〈１〉〜〈４〉の工程を順に施すこととした。
【００８６】
以下、実施例により本発明をさらに詳しく説明する。
【実施例】
【００８７】
表２に示す化学組成を有する鋼１〜１５を５０ｋｇ真空溶解炉によって溶解し、インゴットを作製した。
【００８８】
上記の鋼１〜６はいずれも、化学組成が本発明で規定する範囲内にある鋼であり、一方、鋼７〜１５は、本発明で規定する条件から外れた鋼である。
【００８９】
上記の化学組成が本発明で規定する範囲内にある鋼のうちで、鋼１は、ＪＩＳ  Ｇ  ４０５３（２００８）に記載のＳＭｎＣ４２０をベースにＭｎ量を減らして、Ｓｉ量を増やした鋼である。鋼２は、ＳＭｎＣ４２０をベースにＣとＳｉの量を増やしてＮｂを含有させた鋼であり、また、鋼３は、ＳＭｎＣ４２０をベースにＳｉ量を増やしてＴｉを含有させた鋼である。鋼４〜６は、ＳＭｎＣ４２０をベースにＣとＭｎの量を減らすとともにＳｉ量を増やしてＭｏを含有させた鋼であり、このうち、鋼５は、さらにＮｂを、また、鋼６は、さらにＮｂとＴｉを含有させた鋼である。
【００９０】
化学組成が本発明で規定する範囲から外れた鋼のうちで、鋼７は、ＳＭｎＣ４２０をベースにＭｎ量を低めて、ＳｉとＣｒの量を高めた鋼である。鋼８は、鋼１に対してＳｉ量を減らした鋼であり、また、鋼９は、鋼１に対してＣ、ＳｉおよびＭｎの量を減らした鋼である。鋼１０は、鋼１に対してＳｉとＭｎの量を減らした鋼である。鋼１１および鋼１２は、鋼１に対してそれぞれ、Ｓｉ量およびＭｎ量を増やした鋼である。鋼１３は、鋼１に対して、Ｃｒ量を減らした鋼である。さらに、鋼１４および鋼１５はそれぞれ、上記ＪＩＳに記載のＳＣｒ４２０およびＳＣＭ４２０に相当する鋼である。
【００９１】
なお、鋼１〜１５のいずれの鋼についても、不純物としてのＮｉの含有量は０．０２％であり、また、Ｃｕの含有量も０．０２％であった。
【００９２】
【表２】
0005402711.tif 000003
このようにして得たインゴットを、１２５０℃に加熱した後、仕上げ温度が１０００℃となるように熱間鍛造して、直径３５ｍｍの丸棒とした。なお、熱間鍛造終了後は、大気中で放冷した。
【００９３】
次いで、上記直径３５ｍｍの丸棒に、９２５℃に加熱して１２０分保持した後大気中で放冷する焼ならし処理を施し、フェライトとパーライトの混合組織とした。
【００９４】
いずれの鋼についても、焼ならしした直径３５ｍｍの各丸棒の中心部から、鍛造方向（鍛錬軸）に平行に、図３に示す形状のローラーピッチング試験（二円筒転がり疲労試験）用の小ローラー試験片を切り出した。
【００９５】
上記焼ならしした直径３５ｍｍの各丸棒の中心部から、鍛造方向（鍛錬軸）に平行に、鋼１、鋼２および鋼１４については、図４に示す形状のブロック試験片も切り出し、また、鋼１５については、図５に示す形状の切り粉採取用試験片も切り出した。図３〜５に示した試験片における寸法の単位は全て「ｍｍ」である。
【００９６】
鋼１５から採取した切り粉採取用試験片は切り出したままで、また、鋼１〜１４から採取したローラーピッチング試験用の小ローラー試験片、ならびに、鋼１、鋼２および鋼１４から採取したブロック試験片は、それぞれ、図３および図４に表示したように、大ローラー試験片およびリング試験片と接触する面を研削した後、浸炭窒化焼入れまたは浸炭焼入れを施し、その後、焼戻しを行った。
【００９７】
浸炭窒化焼入れは、図６に模式的に示すような熱処理条件で浸炭、浸炭窒化、油焼入れを施す３工程からなる。
【００９８】
上記の「油焼入れ」は、図６に示す１２０℃の油中での焼入れを行った。ただし、後述するとおり一部のものについては、これに代えて６０℃の油中での焼入れを行った。
【００９９】
浸炭工程は、温度を９３０℃、保持時間を１８０分とし、炭素ポテンシャルは０．６％で一定とした。
【０１００】
その後の浸炭窒化工程では、温度を８２０℃、保持時間を９０分、炭素ポテンシャルは浸炭工程と同じく０．６％とし、炉内に導入するアンモニアガスの流量を変更することで、窒素ポテンシャルを種々に変更した。
【０１０１】
なお、浸炭窒化焼入れでは、ローラーピッチング試験用の小ローラー試験片およびブロック試験片の他に、鋼１５から採取した切り粉採取用試験片についても同様に処理し、後述するように、窒素ポテンシャルの分析に使用した。
【０１０２】
鋼１から採取したローラーピッチング試験用の小ローラー試験片については、焼入れ、焼戻し後に存在するオーステナイトの量がピッチング強度に与える影響を評価するため、種々の窒素ポテンシャルで浸炭窒化処理を施した。
【０１０３】
鋼１、鋼２および鋼１４から採取したブロック試験片と鋼２〜１４から採取したローラーピッチング試験用の小ローラー試験片については、窒素ポテンシャルが０．４％となる条件で浸炭窒化処理を施した。
【０１０４】
なお、鋼１および鋼１５から採取したローラーピッチング試験用の小ローラー試験片について、浸炭窒化焼入れの代わりに浸炭焼入れを施した比較試験も行った。その際は、温度と時間の条件は図６と同じとし、浸炭工程での炭素ポテンシャルは０．８％で一定とし、浸炭窒化工程と対応する８２０℃での保持中は、炭素ポテンシャルを０．８％とし、炉内にアンモニアガスを流さない条件とした。
【０１０５】
窒素ポテンシャルは、浸炭窒化後に油焼入れした切り粉採取用試験片を用いて測定した。いずれの条件についても切り粉採取による窒素ポテンシャルの分析は、ＪＩＳのＳＣＭ４２０に相当する鋼１５で行った。その方法は、図５に示した直径２６ｍｍで長さ１００ｍｍの棒状試料の曲面部を、最外周から中心方向へ５０μｍ旋削し、採取した切り粉をヘリウムガス雰囲気中溶融解熱伝導度法に基づいた分析装置Ｌｅｃｏ  ＴＣ−１３６で分析し、この分析で求められた窒素の濃度を「窒素ポテンシャル」とした。なお、比較試験として浸炭窒化処理に代えて浸炭焼入れ処理したものについては、浸炭窒化工程に対応する８２０℃での保持中に炉内にアンモニアガスを流していないので、上述の「窒素ポテンシャル」の分析調査は行わなかった。
【０１０６】
なお、焼戻し工程では、保持温度を１６０℃、保持時間を１２０分として処理した後、炉から取り出して大気中で放冷した。なお、図６においては、上記大気中での放冷を「ＡＣ」と表記した。
【０１０７】
上記のようにして作製した鋼１、鋼２および鋼１４のブロック試験片を用いてブロックオンリング摩耗試験を実施し、ブロックオンリング摩耗試験前後の表面粗さを測定した。
【０１０８】
なお、ブロックオンリング摩耗試験に用いるリング試験片には、ＪＩＳ  Ｇ  ４０５３（２００８）で規定されたＳＣＭ８２２を機械加工して、温度が９３０℃、保持時間が１８０分、炭素ポテンシャルが０．８％の条件でガス浸炭した後油焼入れし、次いで、１８０℃で１２０分焼戻しして大気中で放冷してから表層を５０μｍ研削したものを使用した。
【０１０９】
上記のリング試験片については、その表面粗さを測定した。すなわち、触針の先端径が２μｍの接触式の表面粗さ計を用いて、試験片のしゅう動面を軸方向に３ｍｍ走査させて表面粗さを測定した。なお、いずれのリング試験片もＪＩＳ  Ｂ  ０６０１（２００１）で規定される算術平均粗さＲａは０．４μｍ以下、最大高さ粗さＲｚは０．７μｍ以下であった。
【０１１０】
ブロック試験片は、先ずブロックオンリング摩耗試験を行う前に、上記リング試験片の場合に用いたのと同じ触針の先端径が２μｍの接触式の表面粗さ計を用いて、ブロック試験片の幅方向で測定長さを２ｍｍとして触針を走査させて表面粗さを測定した。
【０１１１】
次に、試験荷重を１０００Ｎ、すべり速度を０．１ｍ／ｓ、潤滑油をオートマティックトランスミッション油、潤滑油温度を９０℃、試験機内の潤滑油量を１００ミリリットルの条件で、延べすべり距離が２０００ｍに至るまでブロックオンリング摩耗試験を行った。試験後、ブロック試験片摩耗部の中央部近傍の表面粗さを、試験前と同じ表面粗さ計を用いて、試験片の幅方向に触針を走査させて表面粗さを測定した。
【０１１２】
なお、図７に、ブロックオンリング摩耗試験の方法とブロック試験片の接触面に発生した摩耗部の模式図を示す。
【０１１３】
さらに、ブロックオンリング摩耗試験を行った後のブロック試験片を用いて種々の確性調査を実施した。
【０１１４】
先ず、試験後のブロック試験片の試験面のうち、非接触部を用いて浸炭窒化層表面における体積率でのオーステナイト量を測定した。
【０１１５】
測定には、Ｘ線回折を用い、フェライト相（１１０）、（２００）、（２１１）の３面の回折ピーク強度とオーステナイト相（１１１）、（２００）、（２２０）の３面の回折ピーク強度を測定し、補正係数を乗じた値をフェライト相、オーステナイト相それぞれで平均し、その強度比率で浸炭窒化層表面における体積率でのオーステナイト量を評価した。
【０１１６】
次いで、試験後のブロック試験片を端部から５ｍｍの位置で切断し、３ｍｍ×１０ｍｍの横断面を観察面として樹脂に埋め込んだ後、観察面を鏡面研磨し、ビッカース硬さ（以下、「ＨＶ硬さ」という。）の測定を行った。すなわち、上記の鏡面研磨した試験片の表面から３０μｍ深さおよび５０μｍ深さ位置の硬さを、ＪＩＳ  Ｚ  ２２４４（２００９）に準じて、２．９４Ｎの試験力で各５点ずつ測定し、算術平均した値をその試験片の表層硬さとして評価した。
【０１１７】
また、上記の樹脂埋めした試料を用いて、ブロック試験片表層の析出物の同定も行った。すなわち、ＨＶ硬さを測定した後、測定面を再度鏡面研磨してナイタールで腐食し、その後、ブロムエタノールを用いて、試験面から深さ５０μｍまでの領域の析出物をレプリカ試料として採取した。次いで、採取したレプリカ試料をＴＥＭで観察し、得られた回折図形から合金窒化物を同定した。
【０１１８】
表３に、試験前後の表面粗さと表層硬さ、オーステナイトの量、浸炭窒化層表面から５０μｍ深さの位置までの表層で観察された合金窒化物の種類を示す。なお、表３における「Ｒｐｋ」および「Ｒｋ」はそれぞれ、ＪＩＳ  Ｂ  ０６７１−２（２００２）に定義された「突出部山高さ」と「コア部のレベル差」を指す。
【０１１９】
【表３】
0005402711.tif 000004
表３から、（１）式で表されるｆｎ、つまり、〔（Ｓｉ＋Ｍｎ）／Ｃｒ〕が２以上である鋼１および鋼２の場合には、浸炭窒化層表面から５０μｍ深さの位置までの表層に生じる合金窒化物がＭｎＳｉＮ2のみであるのに対して、ｆｎが２を下回る鋼１４の場合にはＣｒＮであるため、表層硬さおよびオーステナイト量はほぼ同程度であっても、ブロックオンリング摩耗試験前後の表面粗さの変化に違いが生じていることが明らかである。すなわち、鋼１および鋼２の場合には、試験後の粗さの各パラメータは試験前よりも小さくなっているのに対して、鋼１４の場合には、試験後の粗さの各パラメータは試験前よりも大きくなっている。
【０１２０】
次に、合金窒化物の種類に着目し、浸炭窒化後にＭｎＳｉＮ2が析出する鋼種とＣｒＮが析出する鋼種とをローラーピッチング試験で比較することにした。
【０１２１】
すなわち、既に述べたようにして作製した鋼１〜１５の小ローラー試験片を用いて、表４に示す条件でローラーピッチング試験を実施し、ピッチング強度を調査した。
【０１２２】
【表４】
0005402711.tif 000005
なお、ローラーピッチング試験に用いる大ローラー試験片には、ＪＩＳ  Ｇ  ４０５３（２００８）で規定されたＳＣＭ８２２を機械加工して、温度が９３０℃、保持時間が１８０分、炭素ポテンシャルが０．８％の条件でガス浸炭した後油焼入れし、次いで、１８０℃で１２０分焼戻したものを使用した。
【０１２３】
上記のローラーピッチング試験は、小ローラー試験片と大ローラー試験片との間の最大面圧が２０５０ＭＰａ、２４００ＭＰａ、２６００ＭＰａおよび２８００ＭＰａとなる４条件で試験を実施し、各条件での累積回転数が２×１０7回に至っても疲労はく離が生じない場合、耐久したと判定した。そして、後述するようにＪＩＳのＳＣＭ４２０相当鋼である鋼１５は最大面圧２０５０ＭＰａで耐久し、最大面圧２４００ＭＰａ、２６００ＭＰａおよび２８００ＭＰａでは耐久しなかったことから、最大面圧が２４００ＭＰａ以上で耐久したものを、ピッチング強度が高いと判定した。
【０１２４】
また、未試験の小ローラー試験片を用いて、ブロック試験片と同様に確性調査を行った。
【０１２５】
具体的には、先ず、浸炭窒化層表面である「大ローラー試験片と接触する面」における体積率でのオーステナイト量を、既に述べたＸ線回折を用いた方法によって評価した。一部のものについては、小ローラー試験片の中央部で切断し、直径２６ｍｍの横断面を観察面として樹脂に埋め込んだ後、観察面を鏡面研磨し、既に述べた方法でＨＶ硬さの測定を行った。すなわち、上記の鏡面研磨した試験片の表面から３０μｍ深さおよび５０μｍ深さ位置の硬さを、ＪＩＳ  Ｚ  ２２４４（２００９）に準じて、２．９４Ｎの試験力で各５点ずつ測定し、算術平均した値をその試験片の表層硬さとして評価した。
【０１２６】
また、上記のＨＶ硬さを測定した試料をナイタールで腐食し、その後、ブロムエタノールを用いて、試験面から深さ５０μｍまでの領域の析出物をレプリカ試料として採取した。次いで、採取したレプリカ試料をＴＥＭで観察し、得られた回折図形から、合金窒化物を同定した。
【０１２７】
表５に、上記の各調査結果を、ＣｐおよびＪＩＳのＳＣＭ４２０に相当する鋼１５を用いて行ったＮｐ測定結果とともに示す。なお、表５においては、試験記号ｈを除いて全て油焼入れは図６に示す１２０℃の油中での焼入れとし、一方、試験記号ｈは、６０℃の油中での焼入れとした。
【０１２８】
【表５】
0005402711.tif 000006
表５における試験記号ａは、ＪＩＳに記載のＳＣＭ４２０に相当する鋼１５を浸炭焼入れした場合の調査結果で、この試験記号ａをローラーピッチング試験評価の基準とした。すなわち、試験記号ａよりも高面圧の条件で繰返し数が２×１０7回以上耐久した場合、換言すれば、前述のとおり、最大面圧が２４００ＭＰａ以上での累積回転数が２×１０7回に至っても疲労はく離が生じない場合に、ピッチング強度に優れているものとした。
【０１２９】
試験記号ｂ〜ｈは、化学組成が本発明で規定する範囲内にある鋼１を種々の熱処理条件で処理した場合の調査結果である。上記のうちで、試験記号ｃ〜ｈは、いずれも同じ浸炭工程で表面炭素濃度、つまり、Ｃｐ（炭素ポテンシャル）で０．６０％を狙った処理とし、浸窒工程でＮｐ（窒素ポテンシャル）を種々に変更することでオーステナイト量を変化させたものである。また、試験記号ｂは、浸炭工程で表面炭素濃度０．８０％を狙った処理とし、浸窒工程で炉内にアンモニアを流入させることなしで浸炭雰囲気とした。このため、処理中のＮｐは０（零）であるので、上述の「窒素ポテンシャル」の分析調査は行わなかった。
【０１３０】
なお、前述したように浸窒工程でのＮｐは、同時に処理したＪＩＳのＳＣＭ４２０に相当する鋼１５の直径２６ｍｍで長さ１００ｍｍの棒状試料の曲面部を、最外周から中心方向へ５０μｍ旋削し、採取した切り粉をヘリウムガス雰囲気中溶融解熱伝導度法に基づいた分析装置Ｌｅｃｏ  ＴＣ−１３６で分析して求めた。
【０１３１】
表５の試験記号ｃ〜ｇに示すように、Ｃｐを一定として、Ｎｐを変更することで浸炭窒化層表面でのオーステナイト量を変更することができた。さらに、浸炭窒化層表面でのオーステナイト量の変更により、ピッチング強度も変化することが明らかである。
【０１３２】
例えば、浸炭窒化層表面でのオーステナイト量が３０％未満の試験記号ｂおよびｃ、ならびにオーステナイト量が４０％を超える試験記号ｇについては、試験記号ａのＪＩＳのＳＣＭ４２０に相当する鋼１５の浸炭材に比べてピッチング強度が低い。言い換えると、本発明で規定するように浸炭窒化層表面でのオーステナイト量を３０％以上、４０％以下とすることで、ＪＩＳのＳＣＭ４２０相当鋼の浸炭材よりも高いピッチング強度を得ることができる。
【０１３３】
なお、図６に示す１２０℃の油中での焼入れを行った試験記号ｅの表層硬さがＨＶ硬さで５４０であったのに対して、６０℃の油中での焼入れを行った試験記号ｈの表層硬さはＨＶ硬さで７１０であって大幅に高くなった。このため、試験記号ｈと試験記号ｅは、浸炭窒化層表面でのオーステナイト量はほぼ同程度であるものの、ピッチング強度は、表層硬さの高い試験記号ｈの方が試験記号ｅに比べて大幅に高くなった。
【０１３４】
試験記号ｉ〜ｕは、試験記号ｂ〜ｇのうちで最もピッチング強度が高かった試験記号ｅと同じ浸炭窒化焼入れ、焼戻しを施したものである。
【０１３５】
上記のうちで、試験記号ｉ〜ｍはいずれも、化学組成およびミクロ組織が本発明で規定する条件を満たすもので、これらの場合には、ＪＩＳのＳＣＭ４２０に相当する鋼１５の浸炭材よりも高いピッチング強度を得ることができた。上記のうちでも特に、Ｍｏを含有する鋼４を用いた試験記号ｋ、鋼５を用いた試験記号ｌおよび鋼６を用いた試験記号ｍは、試験記号ｅに比べて、浸炭窒化層表面でのオーステナイト量は数％減少しているが、ピッチング強度は、試験記号ａのＪＩＳのＳＣＭ４２０相当鋼の浸炭材に比べて著しく高くなっている。
【０１３６】
試験記号ｎ〜ｕはいずれも本発明で規定する条件から外れているものであり、このため、ピッチング強度が低い。
【０１３７】
具体的には、試験記号ｎは、用いた鋼７のＣｒ含有量が本発明で規定する範囲を超え、また、ｆｎは２を下回っている。このため、浸炭窒化層表面から深さ５０μｍまでの表層に生じる合金窒化物としてＭｎＳｉＮ2だけでなく、ＣｒＮも存在し、また、浸炭窒化層表面のオーステナイト量は４０％を超えている。この結果、ピッチング強度は、試験記号ａのＪＩＳのＳＣＭ４２０相当鋼の浸炭材と同等程度となり、高強度化を図ることができなかった。
【０１３８】
試験記号ｏは、用いた鋼８のＳｉ含有量が本発明で規定する範囲よりも低く、また、ｆｎが２を下回っている。この結果、浸炭窒化層表面から深さ５０μｍまでの表層に生じる合金窒化物としてＭｎＳｉＮ2のみでなく、ＣｒＮも存在し、また、浸炭窒化層表面のオーステナイト量は４０％以上を超えている。このため、ピッチング強度は、試験記号ａのＪＩＳのＳＣＭ４２０相当鋼の浸炭材よりも低くなり、高強度化を図ることができなかった。
【０１３９】
試験記号ｐは、用いた鋼９のＭｎ含有量が本発明で規定する範囲よりも低く、また、ｆｎが２を下回っている。この結果、浸炭窒化層表面から深さ５０μｍまでの表層に生じる合金窒化物としてＭｎＳｉＮ2だけでなく、ＣｒＮも存在し、さらに、浸炭窒化層表面のオーステナイト量が４０％以上を超えている。このため、ピッチング強度は、試験記号ａのＪＩＳのＳＣＭ４２０相当鋼の浸炭材よりも低くなり、高強度化を図ることができなかった。
【０１４０】
試験記号ｑは、用いた鋼１０の各元素の含有量は本発明で規定する範囲内であるが、ｆｎが２以下を下回っている。この結果、浸炭窒化層表面から深さ５０μｍまでの表層に生じる合金窒化物としてＭｎＳｉＮ2のみでなく、ＣｒＮも存在し、さらに、浸炭窒化層表面のオーステナイト量が４０％以上を超えている。このため、ピッチング強度は、試験記号ａのＪＩＳのＳＣＭ４２０相当鋼の浸炭材よりも低くなり、高強度化を図ることができなかった。
【０１４１】
試験記号ｒは、用いた鋼１１のＳｉ含有量が１．２０％と多いため、浸炭窒化工程において粗大なＭｎＳｉＮ2が生じ、これを起点にピッチング破壊が生じたと考えられ、試験記号ａのＪＩＳのＳＣＭ４２０相当鋼の浸炭材よりも高強度化することができなかった。
【０１４２】
試験記号ｓは、用いた鋼１２のＭｎ含有量が１．７０％と多いため、浸炭窒化層表面から深さ５０μｍまでの表層に粗大なＭｎＳｉＮ2が生じ、これを起点にピッチング破壊が生じたと考えられ、試験記号ａのＪＩＳのＳＣＭ４２０相当鋼の浸炭材よりも高強度化することができなかった。
【０１４３】
試験記号ｔは、用いた鋼１３のｆｎが２を超えるため、浸炭窒化層表面から深さ５０μｍまでの表層に生じた合金窒化物はＭｎＳｉＮ2であった。しかし、Ｃｒ含有量が０．３０％と少ないため、芯部となる生地の焼入れ性が低く、早期にピッチング損傷し、試験記号ａのＪＩＳのＳＣＭ４２０相当鋼の浸炭材よりも高強度化することができなかった。
【０１４４】
試験記号ｕは、用いた鋼１４がＪＩＳのＳＣｒ４２０の相当する鋼である。この鋼ｕは、化学組成が本発明で規定する条件から外れた鋼であるが、ブロックオンリング試験との比較のため試験に供した。この試験記号ｕの場合、浸炭窒化層表面から深さ５０μｍまでの表層に合金窒化物としてＣｒＮが認められ、また、オーステナイト量は４０％を超えていた。このため、ピッチング強度は、試験記号ａのＪＩＳのＳＣＭ４２０相当鋼の浸炭材よりも高強度化することができなかった。
【産業上の利用可能性】
【０１４５】
本発明の鋼製品は、優れた耐摩耗性と大きなピッチング強度を具備している。このため、燃費の向上に直結する車体の軽量化を実現するために、一層の小型化および高強度化が求められている自動車の変速機用の歯車などの動力伝達部品に用いることができる。しかも、本発明の鋼製品は、本発明の方法によって製造でき、また、高価な合金元素であるＭｏの含有量が低いか、あるいはＭｏが非添加という低廉な鋼を素材とするものであるため、従来の動力伝達部品に比べて製造コストの低減を実現することもできる。
【図１】
0005402711.tif 000007
【図２】
0005402711.tif 000008
【図３】
0005402711.tif 000009
【図４】
0005402711.tif 000010
【図５】
0005402711.tif 000011
【図６】
0005402711.tif 000012
【図７】
0005402711.tif 000013